(57)【要約】【課題】  １．０×１０3ｃｍ2以上の大面積でも、破損することなく、面内の熱拡散率のバラツキ小さい、ロールがけにより平坦化する必要のない、高熱伝導性グラファイトフィルムを得ることを課題とする。【解決手段】  高分子フィルムを２０００℃以上の温度で熱処理するグラファイトフィルムの製造方法であって、高分子フィルムが、1)分子配向度ＭＯＲ―ｃ値が１．３５以下、2)配向主軸方向の線膨張係数（ａ）と配向主軸に垂直方向の線膨張係数（ｂ）の比（ｂ／ａ）が１．０以上・１．３ 以下、3)加熱収縮率が０．１％以下の高分子フィルムであることを特徴とする、グラファイトフィルムの製造方法、とする。【選択図】  なし【特許請求の範囲】
【請求項１】
フィルム中のいずれの箇所においても分子配向度ＭＯＲ―ｃ値が１．３５以下の高分子フィルムを２０００℃以上の温度で熱処理することを特徴とする、グラファイトフィルムの製造方法。
【請求項２】
前記高分子フィルムが、配向主軸方向の線膨張係数（ａ）と配向主軸に垂直方向の線膨張係数（ｂ）の比（ｂ／ａ）が１．０以上、１．３ 以下であることを特徴とする請求項１記載のグラファイトフィルムの製造方法。
【請求項３】
前記高分子フィルムが、加熱収縮率０．１％以下の高分子フィルムであることを特徴とする、請求項１〜２のいずれかに記載のグラファイトフィルムの製造方法。
【請求項４】
前記高分子フィルムが、ポリイミド、ポリアミド、ポリオキサジアゾール、ポリベンゾオキサゾール、ポリベンゾビスオキサゾール、ポリチアゾール、ポリベンゾチアゾール、ポリベンゾビスチアゾール、ポリパラフェニレンビニレン、ポリベンゾイミダゾール、ポリベンゾビスイミダゾールのうちから選ばれた少なくとも一種類以上の高分子を含むことを特徴とする、請求項１〜３のいずれかに記載のグラファイトフィルムの製造方法。
【請求項５】
前記高分子フィルムが、複屈折０．０８以上のポリイミドフィルムであることを特徴とする、請求項１〜４のいずれかに記載のグラファイトフィルムの製造方法。
【請求項６】
前記高分子フィルムが、複屈折０．１２以上のポリイミドフィルムであることを特徴とする、請求項１〜４のいずれかに記載のグラファイトフィルムの製造方法。
【請求項７】
前記ポリイミドフィルムが、前駆体であるポリアミド酸を脱水剤とイミド化促進剤を用いてイミド化して作製されるポリイミドフィルムであることを特徴とする、請求項４〜６のいずれかに記載のグラファイトフィルムの製造方法。
【請求項８】
前記ポリイミドフィルムが、ピロメリット酸二無水物、ｐ−フェニレンジアミンを含むポリアミド酸を、脱水剤とイミド化促進剤とを用いてイミド化して作製されるポリイミドフィルムであることを特徴とする、請求項４〜７のいずれかに記載のグラファイトフィルムの製造方法。
【請求項９】
前記ポリイミドフィルムが、ジアミンと酸二無水物を用いて前記酸二無水物を両末端に有するプレポリマを合成し、前記プレポリマに、前記とは異なるジアミンを反応させてポリアミド酸を合成し、前記ポリアミド酸をイミド化して作製されるポリイミドフィルムであることを特徴とする、請求項４〜８のいずれかに記載のグラファイトフィルムの製造方法。
【請求項１０】
前記ポリイミドフィルムは、５００ｍｍ以上のフィルム幅で生産されるポリイミドフィルムであることを特徴とする、請求項４〜９のいずれかに記載のグラファイトフィルムの製造方法。
【請求項１１】
熱拡散率が７×１０-4ｍ2／Ｓ以上で、面積が１．０×１０3ｃｍ2以上であることを特徴とする、グラファイトフィルム。
【請求項１２】
請求項１〜１０のいずれかに記載の製造方法で製造されたことを特徴とする、熱拡散率が７×１０-4ｍ2／Ｓ以上で、面積が１．０×１０3ｃｍ2以上であることを特徴とする、グラファイトフィルム。
【発明の詳細な説明】
【技術分野】
【０００１】
本発明は、放熱フィルムとして使用されるグラファイトフィルムの製造方法に関する。
【背景技術】
【０００２】
熱伝導性に優れたグラファイトフィルムを得る方法として、ポリベンゾチアゾール、ポリベンゾビスチアゾール、ポリベンゾオキサゾール、ポリベンゾビスオキサゾール、のうちから選ばれた少なくとも１種類の高分子フィルムを１８００℃以上で加熱し、グラファイトに転化する事を特徴とするグラファイトの製造方法が（特許文献１）が知られている。
【０００３】
（特許文献１）の方法で得られるグラファイトは、非常に高い熱伝導性を有するため、電子機器の放熱部材として使用されている。具体的な使用例としては、1)ＣＰＵと冷却ファンやヒートシンクの間に挟む放熱スペーサや2)ＤＶＤ光ピックアップ部分や筐体部分に貼り熱を拡散させる放熱スプレッダ等が挙げられる。また、グラファイトは、低原子番号であり、優れた耐プラズマ性、熱伝導性を有するため、核融合壁材として使用されている。
【０００４】
実際にグラファイトフィルムを放熱材料として用いる場合、大きさは数ｃｍ角〜１０ｃｍ角程度で使用され、また、電子機器の形状や機構に合わせて様々な形状にカットされて使用される。
【０００５】
この場合、形状が長方形や正方形といった簡単な場合には、特に問題がないが、様々な大きさで様々な形状のグラファイトフィルムをカットする必要がある場合には、カットで発生する不要部分を減らすために、カット形状を組み合わせるのが一般的である。この場合、カットの組み合わせの自由度を上げるため、カット前のグラファイトフィルムは、できるだけ大きな面積で作製されていることが望まれている。
【０００６】
しかし、従来の（特許文献１）の方法で作製可能なサイズは、Ｂ５サイズ（２５７×１８２ｍｍ＝４．６８×１０2ｃｍ2）が一般的で、最大でもＢ４サイズ（３６４×２５７ｍｍ＝９．３５×１０2ｃｍ2）が限界であり、これ以上の大きさで作製することは非常に困難であった。その第一の理由は、大面積で作製すると炭化・黒鉛化の熱処理中の収縮・膨張により破損が起こりやすくなるからであり、第二の理由は、大面積で作製されたとしても面内の熱拡散率のバラツキが大きくなるからであった。
【０００７】
また大面積のグラファイトフィルムを得る方法として、高分子フィルムを円筒状グラファイト質炭素に巻き付け、不活性ガス中あるいは真空中、１８００℃以上で加熱する事を特徴とするグラファイトフィルムの製造方法（特許文献２、３）が知られている。この（特許文献２、３）方法で作製可能なサイズの最大は、（特許文献３）の実施例４にある、幅４００ｍｍ、長さ８０００ｍｍ（３．２×１０4ｃｍ2）であった。この方法を用いれば、長さ方向に大きいグラファイトフィルムを得ることが可能であった。
【０００８】
しかし、従来の（特許文献２、３）方法では、円筒に巻きつけて作製しているがゆえに、炭化・黒鉛化中に高分子フィルムの収縮・膨張が大幅に規制されるため、（特許文献１）の方法よりも破損が起こりやすく、さらに、大面積で作製されたとしても面内の熱拡散率のバラツキが大きくなった。さらに、（特許文献２）に記載されているように、円筒のまま熱処理されるために、グラファイトフィルムは円筒に固定されたままとなり、円筒形の履歴を残したままとなり、そのことにより、フィルムの内部と外部で特性のバラツキが出やすくなった。また、平坦なグラファイトフィルムを得るためには、ロールがけにより、円筒形の履歴を取り除く必要があるが、ロールがけ時の作業でフィルムに折れが発生したり、表面が傷つきやすくなったりした。
【特許文献１】特開昭６１−２７５１１７号公報
【特許文献２】特開昭６３−２５６５０８号公報
【特許文献３】特開平４−３１０５６９号公報
【発明の開示】
【発明が解決しようとする課題】
【０００９】
本発明は、１．０×１０3ｃｍ2以上の大面積でも、破損することなく、面内の熱拡散率のバラツキが小さい、ロールがけにより平坦化する必要のない、高熱伝導性グラファイトフィルムを得ることを課題とする。
【課題を解決するための手段】
【００１０】
（１）本発明の第１は、
フィルム中のいずれの箇所においても分子配向度ＭＯＲ―ｃ値が１．３５以下の高分子フィルムを２０００℃以上の温度で熱処理することを特徴とする、グラファイトフィルムの製造方法、
である。
【００１１】
（２）本発明の第２は、
前記高分子フィルムが、配向主軸方向の線膨張係数（ａ）と配向主軸に垂直方向の線膨張係数（ｂ）の比（ｂ／ａ）が１．０以上、１．３ 以下であることを特徴とする（１）記載のグラファイトフィルムの製造方法、
である。
【００１２】
（３）本発明の第３は、
前記高分子フィルムが、加熱収縮率０．１％以下の高分子フィルムであることを特徴とする、（１）〜（２）のいずれかに記載のグラファイトフィルムの製造方法、
である。
【００１３】
（４）本発明の第４は、
前記高分子フィルムが、ポリイミド、ポリアミド、ポリオキサジアゾール、ポリベンゾオキサゾール、ポリベンゾビスオキサゾール、ポリチアゾール、ポリベンゾチアゾール、ポリベンゾビスチアゾール、ポリパラフェニレンビニレン、ポリベンゾイミダゾール、ポリベンゾビスイミダゾールのうちから選ばれた少なくとも一種類以上の高分子を含むことを特徴とする、（１）〜（３）のいずれかに記載のグラファイトフィルムの製造方法、
である。
【００１４】
（５）本発明の第５は、
前記高分子フィルムが、複屈折０．０８以上のポリイミドフィルムであることを特徴とする、（１）〜（４）のいずれかに記載のグラファイトフィルムの製造方法、
である。
【００１５】
（６）本発明の第６は、
前記高分子フィルムが、複屈折０．１２以上のポリイミドフィルムであることを特徴とする、（１）〜（４）のいずれかに記載のグラファイトフィルムの製造方法、
である。
【００１６】
（７）本発明の第７は、
前記ポリイミドフィルムが、前駆体であるポリアミド酸を脱水剤とイミド化促進剤を用いてイミド化して作製されるポリイミドフィルムであることを特徴とする、（４）〜（６）のいずれかに記載のグラファイトフィルムの製造方法、
である。
【００１７】
（８）本発明の第８は、
前記ポリイミドフィルムが、ピロメリット酸二無水物、ｐ−フェニレンジアミンを含むポリアミド酸を、脱水剤とイミド化促進剤とを用いてイミド化して作製されるポリイミドフィルムであることを特徴とする、（４）〜（７）のいずれかに記載のグラファイトフィルムの製造方法、
である。
【００１８】
（９）本発明の第９は、
前記ポリイミドフィルムが、ジアミンと酸二無水物を用いて前記酸二無水物を両末端に有するプレポリマを合成し、前記プレポリマに、前記とは異なるジアミンを反応させてポリアミド酸を合成し、前記ポリアミド酸をイミド化して作製されるポリイミドフィルムであることを特徴とする、（４）〜（８）のいずれかに記載のグラファイトフィルムの製造方法、
である。
【００１９】
（１０）本発明の第１０は、
前記ポリイミドフィルムは、５００ｍｍ以上のフィルム幅で生産されるポリイミドフィルムであることを特徴とする、（４）〜（９）のいずれかに記載のグラファイトフィルムの製造方法。
【００２０】
（１１）本発明の第１１は、
熱拡散率が７×１０-4ｍ2／Ｓ以上で、面積が１．０×１０3ｃｍ2以上であることを特徴とする、グラファイトフィルム、
である。
【００２１】
（１２）本発明の第１２は、
（１）〜（１０）のいずれかに記載の製造方法で製造されたことを特徴とする、熱拡散率が７×１０-4ｍ2／Ｓ以上で、面積が１．０×１０3ｃｍ2以上であることを特徴とする、グラファイトフィルム、
である。
【発明の効果】
【００２２】
本発明の方法を用いることにより、１．０×１０3ｃｍ2以上の大面積でも、破損することなく、面内の熱拡散率のバラツキが小さい、ロールがけにより平坦化する必要のない、高熱伝導性グラファイトフィルムを得ることができる。
【発明を実施するための最良の形態】
【００２３】
本発明のグラファイトフィルムの製造方法の第一は、
フィルム中のいずれの箇所においても分子配向度ＭＯＲ―ｃ値が１．３５以下の高分子フィルムを、２０００℃以上の温度で熱処理するグラファイトフィルムの製造方法である。
【００２４】
また、本発明のグラファイトフィルムの製造方法の第二は、
配向主軸方向の線膨張係数（ａ）と配向主軸に垂直方向の線膨張係数（ｂ）の比（ｂ／ａ）が１．０以上、１．３以下である高分子フィルムを、２０００℃以上の温度で熱処理するグラファイトフィルムの製造方法である。
【００２５】
また、本発明のグラファイトフィルムの製造方法の第三は、
２００℃で２時間加熱する条件の加熱収縮率が０．１％以下の高分子フィルムを、２０００℃以上の温度で熱処理するグラファイトフィルムの製造方法である。
【００２６】
＜グラファイトフィルム＞
本発明の製造方法で作製されるグラファイトフィルムは、熱伝導性が高いために、例えば、サーバー、サーバー用コンピュータ、デスクトップパソコン、ＤＶＤ、プラズマテレビ、液晶プロジェクタ、インクジェットプリンタ、電子写真装置等の電子機器や、ノートパソコン、電子辞書、ＰＤＡ、携帯電話、ポータブル音楽プレイヤー等の携帯電子機器や、半導体製造装置、液晶製造装置等の産業機器の放熱材料として好適である。
【００２７】
＜高分子フィルムと分子配向度ＭＯＲ−ｃ値・線膨張係数＞
本発明で用いることができる高分子フィルムは、フィルム中のいずれの箇所においても分子配向度ＭＯＲ―ｃ値が１．３５以下、好ましくは１．３０以下、さらに好ましくは１．２５以下の高分子フィルムであるとよい。
【００２８】
また、本発明で用いることができる高分子フィルムは、配向主軸方向の線膨張係数（ａ）と配向主軸に垂直方向の線膨張係数（ｂ）の比（ｂ／ａ）が１．０以上、１．３ 以下、好ましくは１．２５以下、さらに好ましくは１．２以下であるとよい。このような範囲に調整されることで、大面積で作製しても、炭化・黒鉛化の熱処理中の収縮・膨張により破損が起こりにくくなり、さらに、面内の熱拡散率のバラツキ小さい、高熱伝導性グラファイトフィルムを得ることができる。
【００２９】
フィルムの配向度合いを示す指標として用いるＭＯＲ値、並びにＭＯＲ値を７５μｍ厚みで換算したＭＯＲ−ｃ値（個別）、ＭＯＲ−ｃ値（個別）の最大値であるＭＯＲ−ｃ値について説明する。
【００３０】
ＭＯＲ値とは、フィルム状またはシート状に成形された試料に、マイクロ波を照射した場合、吸収されたマイクロ波の透過強度が試料の異方性より異なることから、透過強度の差を表した極座標（配向パターン）の長軸と短軸の比を求めＭＯＲ値とし、分子配向状態を示す指標としたものである。なお、上記配向パターンから、配向角および異方性の程度を知ることができる。
【００３１】
なお、高分子フィルムの分子配向度ＭＯＲ値は、ＴＤ方向（フィルムの幅方向）において、1)中央部、2)両端部および3)中央部と端部の中央部の計５点および、該５点をＭＤ方向に平行移動させた新たな５点（合計１０点）それぞれについて、４０ｍｍ×４０ｍｍの正方形に切り出し、サンプルにＭＤ方向（フィルム作製時の搬送方向）を明示する。このサンプルについて、分子配向計を用いＭＯＲ値を測定する。ＭＯＲ値の測定は、ＫＳシステムズ社製マイクロ波分子配向計ＭＯＡ２０１２Ａ型を用い測定することができる。このＭＯＡ２０１２Ａ型によるＭＯＲ値の測定は、サンプル位置一点につき２分ほどしか測定時間を必要とせず、容易に測定することができる。
【００３２】
上記のように測定した１０点のＭＯＲ値を、それぞれ下記の式（Ａ）に従って、それぞれ換算値ＭＯＲ−ｃ値（個別）とした後、１０点のＭＯＲ−ｃ値（個別）の最大値を本発明のＭＯＲ−ｃとする。
【００３３】
なお、本測定機で得られる分子配向度ＭＯＲ値は、フィルム面内における分子配向の異方性を示す尺度としての数値である。ＭＯＲ値は厚みに比例するため、本測定機で得られるＭＯＲ値を下式（Ａ）により厚み７５μｍに換算して、換算値ＭＯＲ−ｃ（個別）を算出する。換算値ＭＯＲ−ｃ（個別）の１０点の最大値を、ＭＯＲ−ｃ値とする。
【００３４】
なお、分子配向度ＭＯＲ−ｃ値（個別）、ＭＯＲ−ｃ値が１．０に近いほどフィルムが等方的である事を意味する。
【００３５】
ＭＯＲ−ｃ（個別）値＝（ｔｃ／ｔ×（ＭＯＲ値−１））＋１  ・・・  式（Ａ）
式中、ＭＯＲ値およびｔ、ｔｃは以下のものを示す。
ＭＯＲ値：分子配向度（測定値）、
ｔ    ：被測定物の厚み（μｍ）（例えば、２５μｍ厚みフィルムの場合、ｔ＝２５）
ｔｃ  ：補正したい基準厚さ（μｍ）（本発明では、ｔｃ＝７５）
上記式中、ｔｃに７５を代入して、補正後のＭＯＲ−ｃ値（個別）を求める。得られたＭＯＲ−ｃ（個別）の値は、ＭＯＲ−ｃ（個別）が１．０００に近いほど等方的フィルムであることを表す。従って、ＭＯＲ−ｃ（個別）および、その最大値であるＭＯＲ−ｃの値は、１．０００に近いほど等方的であることを表すため、ＭＯＲ−ｃ値（個別）およびＭＯＲ−ｃ値は、フィルム内の面内分子配向を簡便に表す指標として用いうる。
【００３６】
なお、ＭＯＡ２０１２Ａ型によるＭＯＲ値−ｃ（個別）は、あらかじめｔｃ＝７５を代入した状態でＭＯＲ値の測定と同時に得られる。
【００３７】
このようにして得られるフィルムＭＤ方向のＭＯＲ−ｃ値は、１．３５以下であることが好ましい。
【００３８】
本測定装置は、測定フィルム面がマイクロ波進行方向に対し垂直になるようマイクロ波共振導波管中に測定試料を挿入し、試料を回転させ、マイクロ波透過強度を測定する。得られる透過強度曲線の透過強度が最小となる方位が配向主軸となる。その配向主軸と平行および垂直な方向について、以下のとおり線膨張係数を測定した。
【００３９】
得られた高分子フィルムの、ＴＤ方向において、1)中央部、2)両端部および3)中央部と端部の中央部の計５点および、該５点をＭＤ方向に平行移動させた新たな５点（合計１０点）について、配向主軸と平行および垂直な方向の線膨張係数を、理学電気製の熱物理試験機ＴＭＡ−８１４０を用いて測定した。具体的には、まず１０℃／分の条件で室温〜４００℃まで加熱したのち室温まで冷却をおこない、再度同条件にて昇温し、１００〜２００℃の温度範囲の線膨張係数を、高分子フィルムの線膨張係数とした。
【００４０】
高分子フィルムの配向主軸方向の線膨張係数（ａ）と配向主軸に垂直方向の線膨張係数（ｂ）の比（ｂ／ａ）は、５点測定した配向主軸方向の線膨張係数（ａ）と配向主軸に垂直方向の線膨張係数（ｂ）のそれぞれについて比（ｂ／ａ）を求め、そのうちの最大値とする。比（ｂ／ａ）は１．０以上の値とする。
【００４１】
＜高分子フィルムと加熱収縮率＞
本発明で用いることができる高分子フィルムは、加熱収縮率が０．１％ 以下、好ましくは０．０９％以下、さらに好ましくは０.０８％以下の高分子フィルムであるとよい。このような範囲に調整されることで、大面積で作製しても、炭化・黒鉛化の熱処理中の収縮・膨張により破損が起こりにくくなり、さらに、面内の熱拡散率のバラツキ小さい、高熱伝導性グラファイトフィルムを得ることができる。なお、高分子フィルムの加熱収縮率は、放置前の長さに対する、２００℃での２時間放置後の収縮長さの割合をパーセント表示した値のことであり、ＩＰＣ−ＴＭ−６５０  ２．２．４  Ｍｅｔｈｏｄ  Ａに準拠した方法で測定したものである。
【００４２】
＜高分子フィルム＞
本発明で用いることができる高分子フィルムは、特に限定はされないが、ポリイミド（ＰＩ）、ポリアミド（ＰＡ）、ポリオキサジアゾール（ＰＯＤ）、ポリベンゾオキサゾール（ＰＢＯ）、ポリベンゾビスオキサザール（ＰＢＢＯ）、ポリチアゾール（ＰＴ）、ポリベンゾチアゾール（ＰＢＴ）、ポリベンゾビスチアゾール（ＰＢＢＴ）、ポリパラフェニレンビニレン（ＰＰＶ）、ポリベンゾイミダゾール（ＰＢＩ）、ポリベンゾビスイミダゾール（ＰＢＢＩ）が挙げられ、これらのうちから選ばれる少なくとも１種を含む耐熱芳香族性高分子フィルムであることが、最終的に得られるグラファイトの熱伝導性が大きくなることから好ましい。これらのフィルムは、公知の製造方法で製造すればよい。この中でもポリイミドは、原料モノマーを種々選択することによって様々な構造および特性を有するものを得ることができるために好ましい。また、ポリイミドフィルムは、他の有機材料を原料とする高分子フィルムよりもフィルムの炭化、黒鉛化が進行しやすいため、結晶性、熱伝導性に優れたグラファイトとなりやすい。
【００４３】
本発明の高分子フィルムにおける分子の面内配向性に関連する複屈折Δｎが、フィルム面内のどの方向に関しても０.０８以上、好ましくは０．１０以上、さらに好ましくは０．１２以上、最も好ましくは０．１４である。複屈折０．０８以上であると、熱伝導性の高いグラファイトフィルムとなる。またさらに、黒鉛化温度が低温でも十分高い熱伝導性のグラファイトフィルムとなり、厚みが厚くても、高い熱伝導性を有するグラファイトフィルムとなる。但し、複屈折が高くなると、炭化・黒鉛化の熱処理中の収縮・膨張により破損が起こりやすくなり、面内の熱拡散率のバラツキも出やすくなる。しかし、本発明にある1)１．３５以下の分子配向度ＭＯＲ−ｃ値、2)配向主軸方向の線膨張係数（ａ）と配向主軸に垂直方向の線膨張係数（ｂ）の比（ｂ／ａ）が１．０以上、１．３以下であること、3)加熱収縮の小さい（０．１％以下）高分子フィルムを用いることにより、これらの収縮・膨張による破損や面内の熱拡散率のバラツキといった課題と高い熱伝導性という相容れない特性を両立することが可能となる。
【００４４】
＜複屈折＞
ここでいう複屈折とは、フィルム面内の任意方向の屈折率と厚み方向の屈折率との差を意味し、フィルム面内の任意方向Ｘの複屈折Δｎxは次式（数式１）で与えられる。
【００４５】
【数１】
2006232587.tif 000002
図１と図２において、複屈折の具体的な測定方法が図解されている。図１の平面図において、フィルム１から細いくさび形シート２が測定試料として切り出される。このくさび形シート２は一つの斜辺を有する細長い台形の形状を有しており、その一底角が直角である。このとき、その台形の底辺はＸ方向と平行な方向に切り出される。図２は、このようにして切り出された測定試料２を斜視図で示している。台形試料２の底辺に対応する切り出し断面に直角にナトリウム光４を照射し、台形試料２の斜辺に対応する切り出し断面側から偏光顕微鏡で観察すれば、干渉縞５が観察される。この干渉縞の数をｎとすれば、フィルム面内Ｘ方向の複屈折Δｎｘは、次式（数式２）で表される。
【００４６】
【数２】
2006232587.tif 000003
ここで、λはナトリウムＤ線の波長５８９ｎｍであり、ｄは試料２の台形の高さに相当する試料の幅３である。
【００４７】
なお、前述の「フィルム面内の任意方向Ｘ」とは、例えばフィルム形成時における材料流れの方向を基準として、Ｘ方向が面内の０゜方向、４５゜方向、９０゜方向、１３５゜方向のどの方向においても、の意味である。サンプル測定個所・測定回数は、好ましくは、下記の通りである。例えば、ロール状の原料フィルム（幅５１４ｍｍ、）からサンプルを切り出す際には、幅方向で１０ｃｍ間隔に６カ所サンプリングして、各部位で複屈折を測定する。その平均を複屈折とする。
【００４８】
＜ポリイミドフィルムの熱的性質、機械的性質、物理的性質、化学的性質＞
また、本発明に用いられるグラファイトの原料となるポリイミドフィルムは、１００〜２００℃の範囲において２．５×１０-5／℃未満の平均線膨張係数を有しているとよい。線膨張係数が２．５×１０-5／℃未満であれば、熱処理中の伸びが小さく、スムースに黒鉛化が進行し、脆くなく、種々の特性に優れたグラファイトを得ることができる。このようなポリイミドフィルムを原料に用いることで、グラファイトへの転化が２４００℃から始まり、２７００℃で十分結晶性の高いグラファイトに転化が生じ得る。なお、その線膨張係数は、２．０×１０-5／℃以下であることがより好ましい。
【００４９】
また、本発明に用いられるポリイミドフィルムは、その弾性率が３．０ＧＰａ以上であれば、グラファイト化をより容易に行い得るということから好ましい。すなわち、弾性率が３．０ＧＰａ以上であれば、熱処理中のフィルムの収縮によるフィルムの破損を防止することができ、種々の特性に優れたグラファイトを得ることができる。
【００５０】
なお、フィルムの弾性率は、ＡＳＴＭ−Ｄ−８８２に準拠して測定することができる。ポリイミドフィルムのより好ましい弾性率は４．０ＧＰａ以上であり、さらに好ましくは５．０ＧＰａ以上である。フィルムの弾性率が３．０ＧＰａより小さければ、熱処理中のフィルムの収縮で破損および変形しやすくなり、得られるグラファイトの結晶性は劣り、熱伝導性が劣る傾向にある。
【００５１】
フィルムの吸水率は、下記のごとく測定した。フィルムを絶乾するために、１００℃で３０分乾燥して、２５μｍ厚み１０ｃｍ角のサンプルを作製した。この重量を測定してＡ１とする。２５μｍ厚み１０ｃｍ角のサンプルを蒸留水に２３℃で２４時間浸漬し、表面の水を拭いて除去し直ちに重量を測定した。この重量をＡ２とする。下記式より吸水率を求めた。
【００５２】
吸水率（％）＝（Ａ２−Ａ１）÷Ａ１×１００
なお、本方法は、ＡＳＴＭ  Ｄ５７０に準拠した２０℃×２４時間浸漬である。
【００５３】
＜ポリイミドフィルムの作製方法＞
本発明で用いられるポリイミドフィルムは、ポリイミド前駆体であるポリアミド酸の有機溶液をイミド化促進剤と混合した後、エンドレスベルトまたはステンレスドラムなどの支持体上に流延し、それを乾燥および焼成してイミド化させることにより製造され得る。
【００５４】
本発明に用いられるポリアミド酸の製造方法としては公知の方法を用いることができ、通常は、芳香族酸二無水物の少なくとも１種とジアミンの少なくとも１種が実質的に等モル量で有機溶媒中に溶解させられる。そして、得られた有機溶液は酸二無水物とジアミンの重合が完了するまで制御された温度条件下で攪拌され、これによってポリアミド酸が製造され得る。このようなポリアミド酸溶液は、通常は５〜３５ｗｔ％、好ましくは１０〜３０ｗｔ％の濃度で得られる。この範囲の濃度である場合に、適当な分子量と溶液粘度を得ることができる。
【００５５】
重合方法としてはあらゆる公知の方法を用いることができるが、例えば次のような重合方法（１）−（５）が好ましい。
【００５６】
（１）  芳香族ジアミンを有機極性溶媒中に溶解し、これと実質的に等モルの芳香族テトラカルボン酸二無水物を反応させて重合する方法。
【００５７】
（２）  芳香族テトラカルボン酸二無水物とこれに対して過小モル量の芳香族ジアミン化合物とを有機極性溶媒中で反応させ、両末端に酸無水物基を有するプレポリマを得る。続いて、芳香族テトラカルボン酸二無水物に対して実質的に等モルになるように芳香族ジアミン化合物を用いて重合させる方法。
【００５８】
これは、請求項９で記載した、ジアミンと酸二無水物を用いて前記酸二無水物を両末端に有するプレポリマを合成し、前記プレポリマに前記とは異なるジアミンを反応させてポリアミド酸を合成する方法と同様である。
【００５９】
（３）  芳香族テトラカルボン酸二無水物とこれに対し過剰モル量の芳香族ジアミン化合物とを有機極性溶媒中で反応させ、両末端にアミノ基を有するプレポリマを得る。続いて、このプレポリマに芳香族ジアミン化合物を追加添加後に、芳香族テトラカルボン酸二無水物と芳香族ジアミン化合物が実質的に等モルとなるように芳香族テトラカルボン酸二無水物を用いて重合する方法。
【００６０】
（４）  芳香族テトラカルボン酸二無水物を有機極性溶媒中に溶解および／または分散させた後に、その酸二無水物に対して実質的に等モルになるように芳香族ジアミン化合物を用いて重合させる方法。
【００６１】
（５）  実質的に等モルの芳香族テトラカルボン酸二無水物と芳香族ジアミンの混合物を有機極性溶媒中で反応させて重合する方法。
【００６２】
これらの中でも（２）、（３）に示すプレポリマを経由するシーケンシャル制御（シーケンスコントロール）（ブロックポリマー同士の組み合わせ・ブロックポリマー分子同士の繋がりの制御）をして重合する方法が好ましい。というのは、この方法を用いることで、複屈折が大きく、線膨張係数が小さいポリイミドフィルムが得られやすく、このポリイミドフィルムを熱処理することにより、結晶性が高く、密度および熱伝導性が優れたグラファイトを得やすくなるからである。また、規則正しく、制御されることで、芳香環の重なりが多くなり、低温の熱処理でもグラファイト化が進行しやすくなると推定される。また複屈折を高めるために、イミド基含有量を増やすと、樹脂中の炭素比率が減り、黒鉛処理後の炭素化収率が減るが、シーケンシャル制御をして合成されるポリイミドフィルムは、樹脂中の炭素比率を落とすことなく、複屈折を高めることが出来るために好ましい。炭素比率が高まるために、分解ガスの発生を抑えることができ、外観上優れたグラファイトフィルムが得られやすくなる。また芳香環の再配列を抑えることができ、熱伝導性に優れたグラファイトフィルムを得ることができる。
【００６３】
本発明においてポリイミドの合成に用いられ得る酸二無水物は、ピロメリット酸二無水物、２，３，６，７−ナフタレンテトラカルボン酸二無水物、３，３’，４，４’−ビフェニルテトラカルボン酸二無水物、１，２，５，６−ナフタレンテトラカルボン酸二無水物、２，２’，３，３’−ビフェニルテトラカルボン酸二無水物、３，３’，４，４’−ベンゾフェノンテトラカルボン酸二無水物、２，２−ビス（３，４−ジカルボキシフェニル）プロパン二無水物、３，４，９，１０−ペリレンテトラカルボン酸二無水物、ビス（３，４−ジカルボキシフェニル）プロパン二無水物、１，１−ビス（２，３−ジカルボキシフェニル）エタン二無水物、１，１−ビス（３，４−ジカルボキシフェニル）エタン二無水物、ビス（２，３−ジカルボキシフェニル）メタン二無水物、ビス（３，４−ジカルボキシフェニル）エタン二無水物、オキシジフタル酸二無水物、ビス（３，４−ジカルボキシフェニル）スルホン二無水物、ｐ−フェニレンビス（トリメリット酸モノエステル酸無水物）、エチレンビス（トリメリット酸モノエステル酸無水物）、ビスフェノールＡビス（トリメリット酸モノエステル酸無水物）、およびそれらの類似物を含み、それらを単独でまたは任意の割合の混合物で用いることができる。
【００６４】
本発明においてポリイミドの合成に用いられ得るジアミンとしては、４，４’−オキシジアニリン、ｐ−フェニレンジアミン、４，４’−ジアミノジフェニルプロパン、４，４’−ジアミノジフェニルメタン、ベンジジン、３，３’−ジクロロベンジジン、４，４’−ジアミノジフェニルスルフィド、３，３’−ジアミノジフェニルスルホン、４，４’−ジアミノジフェニルスルホン、４，４’−ジアミノジフェニルエーテル（４，４’−オキシジアニリン）、３，３’−ジアミノジフェニルエーテル（３，３’−オキシジアニリン）、３，４’−ジアミノジフェニルエーテル（３，４’−オキシジアニリン）、１，５−ジアミノナフタレン、４，４’−ジアミノジフェニルジエチルシラン、４，４’−ジアミノジフェニルシラン、４，４’−ジアミノジフェニルエチルホスフィンオキシド、４，４’−ジアミノジフェニルＮ−メチルアミン、４，４’−ジアミノジフェニル  Ｎ−フェニルアミン、１，４−ジアミノベンゼン（ｐ−フェニレンジアミン）、１，３−ジアミノベンゼン、１，２−ジアミノベンゼンおよびそれらの類似物を含み、それらを単独でまたは任意の割合の混合物で用いることができる。
【００６５】
特に、線膨張係数を小さくして弾性率を高くかつ複屈折を大きくし得るという観点から、本発明におけるポリイミドフィルムの製造では、下記式（１）で表される酸二無水物を原料に用いることが好ましい。
【００６６】
【化１】
2006232587.tif 000004
ここで、Ｒ1は、下記の式（２）〜式（１４）に含まれる２価の有機基の群から選択されるいずれかであって、
【００６７】
【化２】
2006232587.tif 000005
ここで、Ｒ2、Ｒ3、Ｒ4、およびＲ5の各々は−ＣＨ3、−Ｃｌ、−Ｂｒ、−Ｆ、または−ＯＣＨ3の群から選択されるいずれかであり得る。
【００６８】
上述の酸二無水物を用いることによって比較的低吸水率のポリイミドフィルムが得られ、このことはグラファイト化過程において水分による発泡を防止し得るという観点からも好ましい。
【００６９】
特に、酸二無水物におけるＲ1として式（２）〜式（１４）に示されているようなベンゼン核を含む有機基を使用すれば、得られるポリイミドフィルムの分子配向性が高くなり、線膨張係数が小さく、弾性率が大きく、複屈折が高く、さらには吸水率が低くなるという観点から好ましい。
【００７０】
さらに線膨張係数を小さく、弾性率を高く、複屈折を大きく、吸水率を小さくするためには、本発明におけるポリイミドの合成に下記式（１５）で表される酸二無水物を原料に用いればよい。
【００７１】
【化３】
2006232587.tif 000006
特に、２つ以上のエステル結合でベンゼン環が直線状に結合された構造を有する酸二無水物を原料に用いて得られるポリイミドフィルムは、屈曲鎖を含むけれども全体として非常に直線的なコンフォメーションをとりやすく、比較的剛直な性質を有する。その結果、この原料を用いることによってポリイミドフィルムの線膨張係数を小さくすることができ、例えば１．５×１０-5／℃以下にすることができる。また、弾性率は５．０ＧＰａ以上に大きくすることができ、吸水率は１．５％以下に小さくすることができる。
【００７２】
さらに線膨張係数を小さく、弾性率を高く、複屈折を大きくするためには、本発明におけるポリイミドは、ｐ−フェニレンジアミンを原料に用いて合成されることが好ましい。
【００７３】
また、本発明においてポリイミドの合成に用いられる最も適当なジアミンは４，４’−オキシジアニリンとｐ−フェニレンジアミンであり、これらの単独または２者の合計モルが全ジアミンに対して４０モル％以上、さらには５０モル％以上、さらには７０モル％以上、またさらには８０モル％以上であることが好ましい。さらに、ｐ−フェニレンジアミンが１０モル％以上、さらには２０モル％以上、さらには３０モル％以上、またさらには４０モル％以上を含むことが好ましい。これらのジアミンの含有量がこれらのモル％範囲の下限値未満になれば、得られるポリイミドフィルムの線膨張係数が大きく、弾性率が小さく、複屈折が小さくなる傾向になる。但し、ジアミンの全量をｐ−フェニレンジアミンにすると、発泡の少ない厚みの厚いポリイミドフィルムを得るのが難しくなるため、４，４’−オキシジアニリンを使用するのが良い。また炭素比率が減り、分解ガスの発生量を減らすことができ、芳香環の再配列の必要が減り、外観、熱伝導性に優れたグラファイトを得ることができる。
【００７４】
本発明においてポリイミドフィルムの合成に用いられる最も適当な酸二無水物はピロメリット酸二無水物および／または式（１５）で表されるｐ−フェニレンビス（トリメリット酸モノエステル酸二無水物）であり、これらの単独または２者の合計モルが全酸二無水物に対して４０モル％以上、さらには５０モル％以上、さらには７０モル％以上、またさらには８０モル％以上であることが好ましい。これら酸二無水物の使用量が４０モル％未満であれば、得られるポリイミドフィルムの線膨張係数が大きく、弾性率が小さく、複屈折が小さくなる傾向になる。
【００７５】
また、ポリイミドフィルム、ポリアミド酸、ポリイミド樹脂に対して、カーボンブラック、グラファイト等の添加剤を添加しても良い。
【００７６】
ポリアミド酸を合成するための好ましい溶媒は、アミド系溶媒であるＮ，Ｎ−ジメチルフォルムアミド、Ｎ，Ｎ−ジメチルアセトアミド、Ｎ−メチル−２−ピロリドンなどであり、Ｎ，Ｎ−ジメチルフォルムアミド、Ｎ，Ｎ−ジメチルアセトアミドが特に好ましく用いられ得る。
【００７７】
次に、ポリイミドの製造方法には、前駆体であるポリアミド酸を加熱でイミド転化する熱キュア法、またはポリアミド酸に無水酢酸等の酸無水物に代表される脱水剤やピコリン、キノリン、イソキノリン、ピリジン等の第３級アミン類をイミド化促進剤として用いてイミド転化するケミカルキュア法のいずれを用いてもよい。中でも、イソキノリンのように沸点の高いものほど好ましい。というのは、フィルム作製中の初期段階では蒸発せず、乾燥の最後の過程まで、触媒効果が発揮されやすいため好ましい。特に、得られるフィルムの線膨張係数が小さく、弾性率が高く、複屈折が大きくなりやすく、また比較的低温で迅速なグラファイト化が可能で、品質のよいグラファイトを得ることができるという観点からケミカルキュアの方が好ましい。特に、脱水剤とイミド化促進剤を併用することは、得られるフィルムの線膨張係数が小さく、弾性率が大きく、複屈折が大きくなり得るので好ましい。また、ケミカルキュア法は、イミド化反応がより速く進行するので加熱処理においてイミド化反応を短時間で完結させることができ、生産性に優れた工業的に有利な方法である。
【００７８】
具体的なケミカルキュアによるフィルムの製造においては、まずポリアミド酸溶液に化学量論以上の脱水剤と触媒からなるイミド化促進剤を加えて、支持板、ＰＥＴ等の有機フィルム、ドラム、またはエンドレスベルト等の支持体上に流延または塗布して膜状にし、有機溶媒を蒸発させることによって自己支持性を有する膜を得る。次いで、この自己支持性膜をさらに加熱して乾燥させつつイミド化させてポリイミド膜を得る。この加熱の際の温度は、１５０℃から５５０℃の範囲内にあることが好ましい。加熱の際の昇温速度には特に制限はないが、連続的もしくは段階的に、徐々に加熱して最高温度がその所定温度範囲内になるようにするのが好ましい。加熱時間はフィルム厚みや最高温度によって異なるが、一般的には最高温度に達してから１０秒から１０分の範囲が好ましい。さらに、ポリイミドフィルムの製造工程中に、収縮を防止するためにフィルムを容器に接触させたり固定・保持したり延伸したりする工程を含めば、得られるフィルムの線膨張係数が小さく、弾性率が高く、複屈折が大きくなりやすい傾向にあるので好ましい。
【００７９】
＜ポリイミドフィルムの幅＞
本発明の一態様で用いることができる高分子フィルムの幅は、５００ｍｍ以上、好ましくは７５０ｍｍ以上、さらに好ましくは１０００ｍｍ以上である。
【００８０】
＜グラファイト化の方法＞
本発明の高分子フィルムのグラファイト化は、２０００℃以上の温度で熱処理して行う。
【００８１】
熱処理は、高分子フィルムを炭素化させる工程と黒鉛化させる工程の二つの工程からなる。炭素化と黒鉛化は、別々に行っても良いし、連続的に行っても良い。
【００８２】
炭素化は、出発物質である高分子フィルムを減圧下もしくは窒素ガス中で予備加熱処理して炭素化を行う。この予備加熱は通常８００〜１５００℃の温度で行われる。また、炭化の最高温度に達した時点で３０分から１時間程度、最高温度のまま温度の保持を行っても良い。例えば１０℃／分の速度で昇温した場合には１０００℃の温度領域で３０分程度の温度の保持を行っても良い。昇温の段階では、出発高分子フィルムの分子配向性が失われないように、フィルムの破損が起きない程度に膜面に垂直方向に圧力を加えてもよい。
【００８３】
次に、黒鉛化は、炭素化した高分子フィルムを一度取り出した後、黒鉛化用の炉に移し変えてからおこなっても良いし、炭素化から黒鉛化を連続的におこなっても良い。黒鉛化は、減圧下もしくは不活性ガス中でおこなわれるが、不活性ガスとしてはアルゴン、ヘリウムが適当である。熱処理温度としては最低でも２０００℃以上が必要で、最終的には２４００℃以上、より好ましくは、２６００℃以上さらに好ましくは２８００℃以上で熱処理することが、熱伝導性、表面硬度、密度、表面の接着性、外観に優れたグラファイトを得るためにはよい。
【００８４】
熱処理温度が高いほど良質のグラファイトへの転化が可能であるが、経済性の観点からはできるだけ低温で良質のグラファイトに転化できることが好ましい。２５００℃以上の超高温を得るには、通常はグラファイトヒータに直接電流を流して、そのジュ−ル熱を利用した加熱が行なわれる。グラファイトヒータの消耗は２７００℃以上で進行し、２８００℃ではその消耗速度が約１０倍になり、２９００℃ではさらにその約１０倍になる。したがって、原材料の高分子フィルムの改善によって、良質のグラファイトへの転化が可能な温度を例えば２８００℃から２７００℃に下げることは大きな経済的効果を生じる。なお、一般に入手可能な工業的炉において、熱処理可能な最高温度は３０００℃が限界である。高分子フィルムを一旦炭素化して取り出した後、これを黒鉛化しても、炭素化と黒鉛化を連続的におこなっても良い。
【００８５】
＜高分子フィルムの固定方法・保持方法＞
本発明の熱処理では、容器に高分子フィルムを固定して行われてもよい。本発明のような２０００℃の温度領域まで加熱されるような用途では、取り扱いの容易さや、工業的な入手の容易さ等を勘案すると、黒鉛製の容器が、特に好ましい。ここでいう黒鉛とは、上記の温度領域まで加熱することができる限りにおいて、黒鉛を主に含むような材料までを含む広い概念であるが、例えば、等方性黒鉛、押出製黒鉛、が挙げられ、電気伝導性、熱伝導性に優れ、均質性にも優れる等方性黒鉛が、繰り返し用いる場合には好ましい。容器の形状は、特に制約を受けず、単純な平板などの形状でよい。また容器は円筒状で、高分子フィルムを容器に巻きつける方法でも良い。容器の形状は、高分子フィルムを接触させることができる限りにおいて、特に制約を受けない。
【００８６】
なお、黒鉛製容器内に、高分子フィルムを接触させる方法（例えば、保持する方法・固定する方法を含む）とは、例えば、高分子フィルムをグラファイト板で挟んだ上で、グラファイト板の自重以外には特には加圧しない状態で容器壁や容器底に接するように接触させる方法（保持させたり、固定させたりしてもよい）や円筒の黒鉛容器に巻きつける方法が有るが、必ずしもこれらの方法だけに制約を受けるものではない。
【００８７】
＜高分子フィルムのグラファイト化＞
高分子フィルムのグラファイト化は、炭素化と黒鉛化の２段階を経由して起こり、以下、この機構について説明する。但し、高分子を熱処理して得られた炭素質材料が全て黒鉛になるわけではなく、エポキシやフェノール樹脂を熱処理して作製した炭素質材料は、２８００℃以上の温度で熱処理しても黒鉛になることはなくガラス状炭素のままであり、ポリイミド、ポリオキサジアゾール等の芳香環を有する高分子で芳香環が面内にある程度配向し、耐熱性が高い限られた高分子材料を熱処理して得られる炭素質材料でのみ、黒鉛となる。
【００８８】
まず、炭素化とは、高分子フィルムを１０００℃まで熱処理して、炭素分が主成分となる物質に変化させる過程のことを意味する。具体的には、高分子フィルムを分解温度で熱処理すると結合の開裂が起こる。分解成分は二酸化炭素、一酸化炭素、窒素、水素等のガスとなって離脱し、１０００℃まで熱処理されると、高分子フィルムは、炭素が主成分の材料となる。
【００８９】
本発明に用いるポリイミド、ポリオキサジアゾール等の芳香環を有する高分子では、この炭素化過程で、重量として出発原料の４０〜５０％まで減少し、面方向の長さとして出発原料の７０〜８０％まで減少する。この炭素化過程における収縮が最も大きく、破損が起こりやすくなる。また破損はしなくともここで生じたひずみによってさらなる加熱中でフィルムが破損したり、熱拡散率の悪化や熱拡散率のバラツキの悪化を引き起こしたりする原因となる。
【００９０】
次に黒鉛化とは、炭素質材料を２８００℃以上の温度で熱処理し、芳香環が平面状に繋がったグラファイト層が多数積層した構造に変換させる過程のことを意味する。本発明に用いるポリイミド、ポリオキサジアゾール等の芳香環を有する高分子においては、この黒鉛化過程で、重量の減少はほとんどみられないが、面方向の長さとして出発原料の８０〜９０％まで回復する。この黒鉛化過程において膨張し、破損が起こりやすくなる。また出発原料にひずみがあり、炭素化でひずみが多く残っていると破損の原因にもなる。また黒鉛化過程は、非常に高温であるため、多少のひずみで破損しやすくなる。また破損はしなくとも、熱拡散率の悪化や熱拡散率のバラツキの悪化を引き起こしたりする原因となる。
【００９１】
＜従来の高分子フィルムを使用した、大面積でのグラファイト化＞
従来の、
1)分子配向度ＭＯＲ−ｃ値、
2)配向主軸方向の線膨張係数（ａ）と配向主軸に垂直方向の線膨張係数（ｂ）の比（ｂ／ａ）、
3)加熱収縮の大きい
高分子フィルムを用いて、１．０×１０3ｃｍ2以下の小さいグラファイトを得る場合には、面積が小さいことで、加圧中に力を加えないような注意を払うことにより、炭素化及び黒鉛化過程での収縮及び膨張があっても破損することなく、高熱伝導性グラファイトフィルムを得ることは出来た。しかし、１．０×１０3ｃｍ2以上の大きいグラファイトを得る場合には、面積が大きくなると、炭素化及び黒鉛化過程での収縮及び膨張で、破損し、熱拡散率、熱拡散率のバラツキの優れたロールがけにより平坦化する必要のない、グラファイトフィルムを得ることが難しく、課題が残っている場合が多かった。
【００９２】
従来の高分子フィルムでは、
1)１．３５を超える分子配向度ＭＯＲ−ｃ値、
2)配向主軸方向の線膨張係数（ａ）と配向主軸に垂直方向の線膨張係数（ｂ）の比（ｂ／ａ）（１．０未満または、１．３を超える）
に大きな差が得る。この結果、炭化中の収縮や黒鉛化中の伸張において、配向主軸方向と配向主軸に垂直方向との間に大きな差が生じ、原料フィルムに１．０×１０3ｃｍ2以上のフィルムを用いた場合、炭化中の収縮や黒鉛化中の伸張がフィルム面内でねじれが生じることになる。この結果フィルムが破損し、熱拡散率及び熱拡散率のバラツキに悪化が生じたと考えられる。
【００９３】
さらに、
3)加熱収縮の大きい（０．１％を超える）
高分子フィルムを原料フィルムに用いた場合には、特に炭化過程での収縮が顕著となり、収縮速度も速くなり、熱処理中の破損の原因となりやすくなり、さらに、熱拡散率及び熱拡散率のバラツキに悪化が生じたと考えられる。
【００９４】
＜本発明の高分子フィルムを使用した、大面積でのグラファイト化＞
しかし、本発明のように、
1)１．３５以下の分子配向度ＭＯＲ−ｃ値、
2)配向主軸方向の線膨張係数（ａ）と配向主軸に垂直方向の線膨張係数（ｂ）の比（ｂ／ａ）の小さい（１．０以上、１．３以下）
高分子フィルムを原料に用いた場合には、
炭化中の収縮や黒鉛化中の伸張において、配向主軸方向と配向主軸に垂直方向との間に差がなくなり、原料フィルムに１．０×１０3ｃｍ2以上のフィルムを用いた場合でも、炭化中の収縮や黒鉛化中の伸張がフィルム面内でねじれがなくなる。従って、フィルムが破損せず、熱拡散率及び熱拡散率のバラツキに優れたグラファイトフィルムが得られたと考えられる。さらに、
3)加熱収縮の小さい（０．１％以下）
高分子フィルムを原料フィルムに用いた場合には、特に炭化過程での急激な収縮が抑えられ、熱処理中の破損の原因が少なくなる。その結果、熱拡散率が高く及び熱拡散率のバラツキの少ないロールがけにより平坦化する必要のない、高熱伝導性グラファイトフィルムを得ることができたと考えられる。
【００９５】
＜高分子フィルムの複屈折・線膨張係数・弾性率とグラファイト化＞
ポリイミドフィルムを含む、高分子フィルムの複屈折・線膨張係数・弾性率がグラファイト化に及ぼす影響について説明する。
【００９６】
グラファイト化過程では、炭素−炭素結合の開裂と再結合が起きなければならない。グラファイト化をできる限り起こしやすくするためには、その開裂と再結合が最小のエネルギーで起こるようにする必要がある。本発明にあるように、出発高分子フィルム（例えば、上記に列記した高分子フィルム、特にポリイミドフィルム）の複屈折が大きいと、高分子フィルム中の芳香環がフィルム面内に整列されており、その結果、芳香環の再配列の必要がなくなり、グラファイト化の際に結合の開裂と再結合化のエネルギーを少なくする効果を生じ得る。
【００９７】
さらに、線膨張係数の小さく、弾性率の大きい高分子フィルムを原料に用いると、炭化中の収縮を抑えることができ、その結果黒鉛化による伸張も抑えることが可能となり、その結果、グラファイト化の際に結合の開裂と再結合化のエネルギーを少なくする効果を生じ得る。
【００９８】
このことから、分子の面配向性を示す複屈折が大きく、線膨張係数が小さく、弾性率が大きい高分子フィルムを用いるほど、グラファイト化はスムースに進行する。その結果、グラファイトの結晶配向性がよくなり、熱伝導性が顕著に改善される。また、炭化が進行しやすいため、炭化中の昇温速度を速く、熱処理時間を短くしても、品質の優れたグラファイトとなる。また、黒鉛化が進行しやすいため、最高温度を下げて熱処理時間を短くしても品質の優れたグラファイトとなる。また低温で炭化（炭素化）及び黒鉛化が進行するために、低温の熱処理中からフィルムの熱伝導性が高くなり、表面及び内部へ充分に熱が伝わり、均一な黒鉛化が進行しやすくなる。また、原料の厚みが厚くなったとしても、表面と内部で均一に黒鉛化が進行するため、熱伝導性の優れたグラファイトが得られる。
【００９９】
このように、複屈折の大きい高分子フィルムはグラファイト化が進行しやすいという利点が有る。しかしながら、複屈折の大きい高分子フィルムは、高分子フィルムを作製する際にフィルムに加わるわずかな張力変化によって、分子鎖の異方性やひずみが残るために、
1)１．３５以下の低い分子配向度ＭＯＲ−ｃ値、
2)配向主軸方向の線膨張係数（ａ）と配向主軸に垂直方向の線膨張係数（ｂ）の比（ｂ／ａ）（１．０以上、１．３以下）、
3)加熱収縮の小さい（０．１％以下）、
という全ての特性を持つ高分子フィルムを得ることが難しく、課題が残っている場合も有った。
【０１００】
さらに、出発原料の高分子フィルムとして、
線膨張係数が小さく（３．５×１０-5／℃未満）、
弾性率の高い（２．５ＧＰａ以上）特性を有する、
高分子フィルムにおいても、グラファイト化が進行しやすいものの、
線膨張係数が小さく（３．５×１０-5／℃未満）、
弾性率の高い（２．５ＧＰａ以上）特性を有する、
高分子フィルムは、高分子フィルムを作製する際に、フィルムに加わるわずかな張力変化によって、分子鎖の異方性やひずみが残るために、
1)１．３５以下の分子配向度ＭＯＲ−ｃ値、
2)配向主軸方向の線膨張係数（ａ）と配向主軸に垂直方向の線膨張係数（ｂ）の比（ｂ／ａ）（１．０以上、１．３以下）、
3)加熱収縮の小さい（０．１％以下）、
という全ての特性を持つ高分子フィルムを得ることが難しく、課題が残っている場合も有った。
【０１０１】
小さい面積の高分子フィルムを原料に用いる場合には課題とならなかったが、
大面積の高分子フィルムを原料に用いる場合には、
複屈折が大きく、
線膨張係数が小さく、
弾性率の高い、
高分子フィルムを出発原料に用いたとしても、
1)１．３５より大きい分子配向度ＭＯＲ−ｃ値、
2)配向主軸方向の線膨張係数（ａ）と配向主軸に垂直方向の線膨張係数（ｂ）の比（ｂ／ａ）（１．３より大きい）、
3)加熱収縮の大きい（０．１％より大きい）、
特性の高分子フィルムを用いると、炭化・黒鉛化の熱処理中の収縮・膨張により破損が起こりやすくなり、熱拡散率の悪化を起し、面内の熱拡散率のバラツキも出やすくなった。
【０１０２】
本発明にあるように、
複屈折が大きく、
線膨張係数が小さく（３．５×１０-5／℃未満）、
かつ
1)１．３５以下の分子配向度ＭＯＲ−ｃ値、
2)配向主軸方向の線膨張係数（ａ）と配向主軸に垂直方向の線膨張係数（ｂ）の比（ｂ／ａ）（１．０以上１．３以下）、
3)加熱収縮の小さい（０．１％以下）、
という特性を持つ高分子フィルムを出発原料に用いることにより、
大面積の原料フィルムをもちいても、炭化・黒鉛化の熱処理中の収縮・膨張により破損が抑制することが可能となり、材料が本来有する熱拡散率を十分発現し、熱拡散率の高く、熱拡散率のバラツキの小さいグラファイトフィルムを得ることが可能となったと考える。
【０１０３】
＜高分子フィルムの厚みとグラファイト化＞
ポリイミドフィルムを含む、高分子フィルムの厚みがグラファイト化に及ぼす影響について説明する。一般に、グラファイト化反応は、高分子フィルムが厚ければグラファイト化が進行しにくくなる。したがって、厚い高分子フィルムをグラファイト化する場合には、表面層ではグラファイト構造が形成されているのに内部ではまだグラファイト構造になっていないという状況が生じ得る。高分子フィルムの分子配向性はフィルム内部でのグラファイト化を促進し、結果的により低温で良質のグラファイトへの転化を可能にする。
【０１０４】
高分子フィルムの面配向性を高めることにより、
高分子フィルムの表面層と内部とでほぼ同時にグラファイト化が進行する。このことは、内部から発生するガスのために表面層に形成されたグラファイト構造が破壊されるという事態を避けることにも役立ち、
より厚いフィルムのグラファイト化を可能にする。
本発明において使用される高分子フィルム（例えば、上記に列記した高分子フィルム、特にポリイミドフィルム）は、まさにこのような効果を生じるのに最適な分子配向を有していると考えられる。
【０１０５】
しかし、面配向に優れ、複屈折が大きい材料において、厚みが増加すると、
高分子フィルムを作製する際にフィルムに加わるわずかな張力変化によって、分子鎖の異方性やひずみが残るために、
1)１．３５以下の分子配向度ＭＯＲ−ｃ値、
2)配向主軸方向の線膨張係数（ａ）と配向主軸に垂直方向の線膨張係数（ｂ）の比（ｂ／ａ）（１．０以上１．３以下）、
3)加熱収縮の小さい（０．１％以下）
高分子フィルムを得ることが難しかった。
【０１０６】
さらに、出発原料の高分子フィルムに弾性率が高く、線膨張係数が小さい高分子フィルムを用いるほど、
1)１．３５以下の分子配向度ＭＯＲ−ｃ値、
2)配向主軸方向の線膨張係数（ａ）と配向主軸に垂直方向の線膨張係数（ｂ）の比（ｂ／ａ）（１．０以上１．３以下）、
3)加熱収縮の小さい（０．１％以下）、
高分子フィルムを得ることが難しかった。その結果、従来の高分子フィルムでは、面配向が高い高分子フィルムを出発原料に用いることで、炭化・黒鉛化の熱処理中の収縮・膨張により破損が起こりやすくなり、面内の熱拡散率のバラツキも出やすくなった。
【０１０７】
一方、本発明にあるように、
複屈折が大きく、
線膨張係数が小さく、
弾性率が高く
1)１．３５以下の分子配向度ＭＯＲ−ｃ値、
2)配向主軸方向の線膨張係数（ａ）と配向主軸に垂直方向の線膨張係数（ｂ）の比（ｂ／ａ）（１．０以上１．３以下）、
3)加熱収縮の小さい（０．１％以下）、
の特性を有する高分子フィルムを出発原料に用いることにより、炭化・黒鉛化の熱処理中の収縮・膨張により破損が抑制することが可能となり、材料が本来有する熱拡散率を十分発現し、熱拡散率の高く、熱拡散率のバラツキの小さいグラファイトフィルムを得ることが可能となったと考える。
【０１０８】
本発明によるグラファイトフィルムの製造方法が従来製造方法よりも優れている理由や機構、本発明によるグラファイトフィルムが従来製造方法によるグラファイトフィルムよりも優れた特性を発現する理由や機構については、学術的詳細研究がさらに必要ではあるが、上記のとおりと、推定できる。
【０１０９】
＜得られるグラファイトフィルムの特性＞
本発明の製造方法で作製されるグラファイトフィルムの熱拡散率は、７．０×１０-4ｍ2／Ｓ以上、好ましくは７．５×１０-4ｍ2／Ｓ以上、さらに好ましくは８．０×１０-4ｍ2／Ｓ以上であると良い。７．０×１０-4ｍ2／Ｓ以上になると、熱伝導性が高いために、発熱機器から熱を逃がしやすくなり、発熱機器の温度上昇を抑えることが可能となる。一方、７．０×１０-4ｍ2／Ｓ未満になると、熱伝導性が悪いために、発熱機器から熱を逃がすことができなくなり、発熱機器の温度上昇を抑えることができなくなる。
【０１１０】
本発明の製造方法で作製されるグラファイトフィルムの熱拡散率は、７．０×１０-4ｍ2／Ｓ以上であると好ましい。熱伝導性が高いために、発熱機器から熱を逃がしやすくなり、発熱機器の温度上昇を抑えることが可能となる。
熱拡散率のバラツキは、１０％以下、好ましくは８％以下であると良い。
１０％を超えると、熱拡散率の小さい部分に熱がたまり、発熱機器から均等に熱を拡散させることにおいて、課題が残る。
【０１１１】
一方、熱拡散率が７．０×１０-4ｍ2／Ｓ未満になると、熱伝導性が悪いために、発熱機器から熱を逃がすことができなくなり、発熱機器の温度上昇を抑えることができなくなる。
【０１１２】
本発明の製造方法で作製されるグラファイトフィルムの面積の具体的レベルは、１．０×１０3ｃｍ2以上、好ましくは２．０×１０3ｃｍ2以上、さらに好ましくは３．０×１０3ｃｍ2以上である。このように、大面積でグラファイトフィルムが得られるため、実際にグラファイトフィルムを放熱材料として用いる場合、特に、電子機器の形状や機構に合わせて、様々な大きさで様々な形状のグラファイトフィルムをカットする際に、カットの組み合わせの自由度を上げることができ、カットで発生する不要部分を減らすことができる。
【０１１３】
本発明の製造方法で作製されるグラファイトフィルムの厚みの具体的レベルは、５０μｍ以上、好ましくは７０μｍ以上、さらに好ましくは９０μｍ以上である。また用いる原料高分子フィルムの厚みは、７０μｍ以上、好ましくは１２０μｍ以上、さらに好ましくは１５０μｍ以上である。グラファイトフィルムの厚みが５０μｍ以上、原料フィルムの厚みが７０μｍ以上であれば、熱輸送量が向上し、従来よりも優れた放熱性を発現することが可能となる。
【０１１４】
以上のように、本発明において高分子フィルムを２０００℃以上の温度で熱処理するグラファイトフィルムの製造方法であって、高分子フィルムに
1)１．３５以下の分子配向度ＭＯＲ−ｃ値、
2)配向主軸方向の線膨張係数（ａ）と配向主軸に垂直方向の線膨張係数（ｂ）の比（ｂ／ａ）（１．０以上１．３以下）、
3)加熱収縮の小さい（０．１％以下）、
高分子フィルムを用いることを特徴とするグラファイトフィルムの製造方法とすることで、１．０×１０3ｃｍ2以上の大面積でも、従来よりも、破損することなく、面内の熱拡散率のバラツキ小さい、ロールがけにより平坦化する必要のない、高熱伝導性グラファイトフィルムを得ることができる。
【０１１５】
以下において、本発明の種々の実施例がいくつかの比較例と共に説明される。
【実施例】
【０１１６】
（実施例１）
４，４’−オキシジアニリンの１当量を溶解したＤＭＦ（ジメチルフォルムアミド）溶液に、ビロメリット酸二無水物の１当量を溶解してポリアミド酸溶液（１８．５ｗｔ％）を得た。
【０１１７】
この溶液を冷却しながら、ポリアミド酸に含まれるカルボン酸基に対して、１当量の無水酢酸、１当量のイソキノリン、およびＤＭＦを含むイミド化触媒を添加し脱泡した。次にこの混合溶液が、乾燥後に所定の厚さになるようにアルミ箔上に塗布された。アルミ箔上の混合溶液層は、熱風オーブン、遠赤外線ヒーターを用いて乾燥された。
【０１１８】
出来上がり厚みが７５μｍの場合におけるフィルム作製用の張力・乾燥の調整条件を示す。アルミ箔上の混合溶液層は、熱風オーブンで１２０℃において２４０秒乾燥されて、自己支持性を有するゲルフィルムにされた。そのゲルフィルムはアルミ箔から引き剥がされ、乾燥中のフィルムの両端部をフレームに接触させ、固定・保持された。フィルムに加える張力は、自己収縮を防止する程度でよく、面内のＸ、Ｙ方向に延伸する必要はない。フィルムの張力は面内において、Ｘ、Ｙ方向に均一なほど良い。今回の実験においては、Ｘ、Ｙ方向の延伸倍率は１．１倍以下である。さらに、ゲルフィルムは、熱風オーブンにて１２０℃で３０秒、２７５℃で４０秒、４００℃で４３秒、４５０℃で５０秒、および遠赤外線ヒーターにて４６０℃で２３秒段階的に加熱されて乾燥された。乾燥後のフィルムをフレームより取り外し、フィルムに張力が加わらない、もしくは、自己収縮が可能なできるだけ弱い張力でフィルムを固定して、４００℃、２０秒熱処理をおこなった。このことにより、加熱収縮の小さなフィルムを得ることが出来る。
【０１１９】
以上のようにして、厚さ７５μｍのポリイミドフィルム（ポリイミドフィルムＡ：弾性率３．１ＧＰａ、吸水率２．５％、複屈折０．１０、配向主軸方向の線膨張係数３．１×１０-5／℃、配向主軸に垂直方向の線膨張係数３．３×１０-5／℃、配向主軸方向の線膨張係数（ａ）と配向主軸に垂直方向の線膨張係数（ｂ）の比（ｂ／ａ）１．０６、ＭＯＲ−ｃ値１．２、加熱収縮０．０９％）が製造された。配向主軸方向の線膨張係数（ａ）と配向主軸に垂直方向の線膨張係数（ｂ）の比（ｂ／ａ）、ＭＯＲ−ｃ値、加熱収縮の制御は、加熱中の張力を調整することによりおこなった。
【０１２０】
得られた幅３０ｃｍ×長さ７５ｃｍ・厚み７５μｍのポリイミドフィルムＡを黒鉛板に挟み、電気炉を用いて窒素雰囲気下で、１０００℃まで昇温された後、１０００℃で１時間熱処理して炭化処理（炭素化処理）が行われた。得られた炭素化フィルムを黒鉛板に挟み、黒鉛化炉を用いて２１００℃未満では減圧下、２１００℃以上ではアルゴン雰囲気下で、２．５℃／分の昇温速度で２９００℃まで加熱し、幅２５ｃｍ×長さ６０ｃｍ（１．５×１０3ｃｍ2）のグラファイトフィルムが作製された。
【０１２１】
（実施例２）
ポリアミド酸に４，４’−オキシジアニリンの３当量を溶解したＤＭＦ溶液にピロメリット酸二無水物の４当量を溶解して、両末端に酸無水物を有するプレポリマが合成された後、そのプレポリマを含む溶液にｐ−フェニレンジアミンの１当量を溶解することによって得られたポリアミド酸を用いた以外は実施例１と同様にして厚さ７５μｍのポリイミドフィルム（ポリイミドフィルムＢ：弾性率４．１ＧＰａ、吸水率２．１％、複屈折０．１４、配向主軸方向の線膨張係数１．６×１０-5／℃、配向主軸に垂直方向の線膨張係数２．０×１０-5／℃、配向主軸方向の線膨張係数（ａ）と配向主軸に垂直方向の線膨張係数（ｂ）の比（ｂ／ａ）１．２５、ＭＯＲ−ｃ値１．１８、加熱収縮０．０９％）が製造された。配向主軸方向の線膨張係数（ａ）と配向主軸に垂直方向の線膨張係数（ｂ）の比（ｂ／ａ）、ＭＯＲ−ｃ値、加熱収縮の制御は、加熱中の張力を調整することによりおこなった。
【０１２２】
得られた幅３０ｃｍ×長さ７５ｃｍ・厚み７５μｍのポリイミドフィルムＢを出発原料に用い、実施例１と同様に炭化、黒鉛化がおこなわれ、幅２５ｃｍ×長さ６０ｃｍ（１．５×１０3ｃｍ2）のグラファイトフィルムが得られた。
【０１２３】
（実施例３）
幅３０ｃｍ×長さ１５０ｃｍ・厚み７５μｍのポリイミドフィルムＡを出発原料に用い、実施例１と同様に炭化、黒鉛化がおこなわれ、幅２５ｃｍ×長さ１２０ｃｍ（３．０×１０3ｃｍ2）のグラファイトフィルムが得られた。
【０１２４】
（実施例４）
幅３０ｃｍ×長さ１５０ｃｍ・厚み７５μｍのポリイミドフィルムＢを出発原料に用い、実施例１と同様に炭化、黒鉛化がおこなわれ、幅２５ｃｍ×長さ１２０ｃｍ（３．０×１０3ｃｍ2）のグラファイトフィルムが得られた。
【０１２５】
（比較例１）
以下のように張力・乾燥の調整条件を変更する以外は  実施例１と同様にして厚さ７５μｍのポリイミドフィルムが製造された。アルミ箔上の混合溶液層は、熱風オーブンで１２０℃において２４０秒乾燥されて、自己支持性を有するゲルフィルムにされた。そのゲルフィルムはアルミ箔から引き剥がされ、乾燥中のフィルムの両端部をフレームに接触させ、固定・保持された。その後、ゲルフィルムに、Ｘ方向には１．０５倍、Ｙ方向には１．２倍フィルムに延伸操作を加えた。さらに、ゲルフィルムは、熱風オーブンにて１２０℃で３０秒、２７５℃で４０秒、４００℃で４３秒、４５０℃で５０秒、および遠赤外線ヒーターにて４６０℃で２３秒段階的に加熱されて乾燥された。乾燥後のフィルムをフレームより取り外し、フィルムに張力が加わらない、もしくは、自己収縮が可能なできるだけ弱い張力でフィルムを固定して、４００℃、２０秒熱処理をおこなった。
【０１２６】
以上のようにして、厚さ７５μｍのポリイミドフィルム（ポリイミドフィルムＣ：弾性率３．２ＧＰａ、吸水率２．５％、複屈折０．１０、配向主軸方向の線膨張係数２．５×１０-5／℃、配向主軸に垂直方向の線膨張係数３．３×１０-5／℃、配向主軸方向の線膨張係数（ａ）と配向主軸に垂直方向の線膨張係数（ｂ）の比（ｂ／ａ）１．３２、ＭＯＲ−ｃ値１．５２、加熱収縮０．１５％）が製造された。
【０１２７】
得られた幅３０ｃｍ×長さ５０ｃｍ・厚み７５μｍのポリイミドフィルムＣを出発原料に用い、実施例１と同様に炭化、黒鉛化がおこなわれ、２５ｃｍ×４０ｃｍ（１．０×１０3ｃｍ2）のグラファイトフィルムが得られた。全体に皺が入り、部分的に裂けが見られた。
【０１２８】
（比較例２）
以下のように張力・乾燥の調整条件を変更する以外は  実施例１と同様にして厚さ７５μｍのポリイミドフィルムが製造された。アルミ箔上の混合溶液層は、熱風オーブンで１２０℃において２４０秒乾燥されて、自己支持性を有するゲルフィルムにされた。そのゲルフィルムはアルミ箔から引き剥がされ、乾燥中のフィルムの両端部をフレームに接触させ、固定・保持された。その後、ゲルフィルムに、Ｘ方向には１．０倍、Ｙ方向には１．５倍フィルムに延伸操作を加えた。さらに、ゲルフィルムは、熱風オーブンにて１２０℃で３０秒、２７５℃で４０秒、４００℃で４３秒、４５０℃で５０秒、および遠赤外線ヒーターにて４６０℃で２３秒段階的に加熱されて乾燥された。乾燥後のフィルムをフレームより取り外した後、熱処理はおこなわなかった。
【０１２９】
以上のようにして、厚さ７５μｍのポリイミドフィルム（ポリイミドフィルムＤ：弾性率３．２ＧＰａ、吸水率２．５％、複屈折０．１０、配向主軸方向の線膨張係数２．４×１０-5／℃、配向主軸に垂直方向の線膨張係数３．７×１０-5／℃、配向主軸方向の線膨張係数（ａ）と配向主軸に垂直方向の線膨張係数（ｂ）の比（ｂ／ａ）１．５４、ＭＯＲ−ｃ値２．０、加熱収縮０．８％）が製造された。
【０１３０】
得られた幅３０ｃｍ×長さ５０ｃｍ・厚み７５μｍのポリイミドフィルムＤを出発原料に用い、実施例１と同様に炭化、黒鉛化がおこなわれ、２５ｃｍ×４０ｃｍ（１．０×１０3ｃｍ2）のグラファイトフィルムが得られた。大きく割れが見られた。
【０１３１】
実施例１〜４、比較例１〜２で得られたグラファイトフィルムの熱拡散率、熱拡散率のばらつき、面積、外観が表１に示されている。
【０１３２】
【表１】
2006232587.tif 000007
グラファイトフィルムの熱拡散率は、得られたグラファイトフィルムから、０．５ｃｍ×５ｃｍの短冊を１０本切り出した後、これら１０本について、光交流法による熱拡散率測定装置（アルバック理工（株）社から入手可能な「ＬａｓｅｒＰｉｔ」）を用いて、２０℃の雰囲気下、１０Ｈｚにおいて測定し、これら１０本のデータの平均値をグラファイトフィルムの熱拡散率とした。グラファイト化の進行状況は、フィルム面方向の熱拡散率を測定することによって判定され、熱拡散率が大きいほど、グラファイト化が顕著であることを意味している。
【０１３３】
グラファイトフィルムの熱伝導率のバラツキは、測定された１０本の短冊のうち、熱伝導率の最大値から熱伝導率の最小値を引いて得られた値を平均の熱伝導率で割り、その値を１００倍すること（百分率）により算出した。
【０１３４】
実施例１〜４で得られたグラファイトフィルムはいずれの水準も、熱拡散率７．０×１０-4ｍ2／Ｓ以上、熱拡散率のバラツキは１０％以下で、面積は１．５×１０3ｃｍ2以上と大面積で、外観にも割れは確認されなかった。
【０１３５】
一方、比較例１、２で得られたグラファイトフィルムは、熱拡散率は高いものの、熱拡散率のバラツキは１０％以上で、面積は１．０×１０3ｃｍ2以下と小さいにもかかわらず、比較例１では部分的に割れが確認され、比較例２では大きく割れていた。
【０１３６】
実施例１、比較例１、比較例２を比較すると、
実施例１が、熱拡散率、熱拡散率のバラツキ、面積、外観において最も優れ、
比較例１、比較例２になるしたがい特性は悪化した。この理由としては、
実施例１は比較例１，比較例２と比較すると、
ＭＯＲ−ｃ値、配向主軸方向の線膨張係数（ａ）と配向主軸に垂直方向の線膨張係数（ｂ）の比（ｂ／ａ）、加熱収縮率が最も小さいため、１．０×１０3ｃｍ2以上の大面積でも、炭化中の収縮や黒鉛化中の伸張がフィルム面内でねじれが最小限に抑えることが可能となり、１．０×１０3ｃｍ2以上の面積を有しても、破損することなく、熱拡散率が高く、面内の熱拡散率のバラツキ小さく、大面積のグラファイトフィルムを得ることができたと考える。
【０１３７】
実施例１と実施例２を比較すると、また実施例３と実施例４を比較すると、実施例１よりは実施例２、実施例３よりは実施例４の方が、熱拡散率に優れていた。この理由は、実施例２、実施例４では、出発原料がシーケンスコントロールされて製造されているため、複屈折、弾性率の高いまた線膨張係数の小さい高分子フィルムとなっており、黒鉛化中の分子の再配列を容易にしたものと考える。
【０１３８】
また、実施例２、実施例４は、熱拡散率のバラツキにも優れていた。この理由としては、ＭＯＲ−ｃ、配向主軸方向の線膨張係数（ａ）と配向主軸に垂直方向の線膨張係数（ｂ）の比（ｂ／ａ）、加熱収縮率が小さいため、１．０×１０3ｃｍ2以上の大面積でも、炭化中の収縮や黒鉛化中の伸張がフィルム面内でねじれが最小限に抑えることが可能となり、１．０×１０3ｃｍ2以上の面積を有しても、破損することなく、面内の熱拡散率のバラツキ小さい、高熱伝導性グラファイトフィルムを得ることができたと考える。
【０１３９】
実施例１の原料フィルムは、比較例１と比較例２それぞれの原料フィルムに比較すると、原料フィルムの平均の線膨張係数（配向主軸方向の線膨張係数と、配向主軸方向に垂直方向の線膨張係数との平均）は若干大きく
（実施例１で平均３．２×１０―5／ｃｍ／ｃｍ／℃、
比較例１で平均２．９×１０―5／ｃｍ／ｃｍ／℃、
比較例２で平均３．０５×１０―5／ｃｍ／ｃｍ／℃）、
原料フィルムの弾性率は小さい
（実施例１で３．１ＧＰａ、
比較例１で３．２ＧＰａ、
比較例２で３．２ＧＰａ）。
【０１４０】
すなわち、平均の線膨脹係数と弾性率だけから判断すると、実施例１の原料フィルムは、比較例１と比較例２それぞれの原料フィルムとほぼ同様のフィルムであると捉えられる。
【０１４１】
ただし、本発明のように、新たに、
1)１．３５以下の分子配向度ＭＯＲ−ｃ値、
2)配向主軸方向の線膨張係数（ａ）と配向主軸に垂直方向の線膨張係数（ｂ）の比（ｂ／ａ）（１．０以上１．３以下）、
3)加熱収縮の小さい（０．１％以下）、
という指標を用いて判断すると、実施例１の原料フィルムは、比較例１と比較例２それぞれの原料フィルムに比較すると、全く異なっているフィルムであると判断される（表を参照）。
【０１４２】
実施例１で初めて、熱拡散率に優れたグラファイトフィルムが得られており
（実施例１で、熱拡散率のバラツキが、実施例１では８％、比較例１では１３％、比較例２では２０％）、
また、実施例１で破損無し、比較例１で一部破損、比較例２で破損という実験事実を総合すると、これらから
1)ＭＯＲ−ｃ値、
2)配向主軸方向の線膨張係数（ａ）と配向主軸に垂直方向の線膨張係数（ｂ）の比（ｂ／ａ）、
3)加熱収縮率、
それぞれが、熱拡散率の改善及び大面積のグラファイトフィルムを得る場合において、重要な役割を果たすことがわかる。
【図面の簡単な説明】
【０１４３】
【図１】ポリイミドフィルム及びくさび形シート
【図２】くさび形シートの斜視図
【符号の説明】
【０１４４】
１    ポリイミドフィルム
２    くさび形シート
３    くさび形シートの塙
４    ナトリウム光
５    干渉縞
【図１】
2006232587.tif 000008
【図２】
2006232587.tif 000009